КОМПОЗИЦИИ ЦЕМЕНТА С ВЫСОКОЙ ФОТОКАТАЛИТИЧЕСКОЙ АКТИВНОСТЬЮ И УЛУЧШЕННОЙ РЕОЛОГИЕЙ

1. Способ образования защитного покрытия на поверхности, включающий нанесение на поверхность краски, обрызга или штукатурки, полученной из фотокаталитической композиции цемента, включающей:
a) суперразжижитель, выбранный из меламиновой смолы, сульфированного нафталина или акрилового полимера;
b) по меньшей мере, один эфир целлюлозы с вязкостью в диапазоне 300-7000 мПа·с;
c') по меньшей мере, один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или
c”) латексы, выбранные из акриловых, стирольных и бутадиеновых латексов, вместе с водой, фотокатализатором, гидравлическим вяжущим и наполнителем, и не содержащей крахмала и его химически модифицированных производных.
2. Фотокаталитическая композиция цемента для применения в способе по п.1, включающая:
a) суперразжижитель, выбранный из меламиновой смолы, сульфированного нафталина или акрилового полимера;
b) по меньшей мере, один эфир целлюлозы с вязкостью в диапазоне 300-7000 мПа·с;
c') по меньшей мере, один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или в качестве альтернативы c')
c”) латексы, выбранные из акриловых, стирольных и бутадиеновых латексов, вместе с водой, фотокатализатором, гидравлическим вяжущим и наполнителем, и не содержащая крахмала и его химически модифицированных производных.
3. Композиция по п.2, в которой компонент b) состоит только из одного эфира целлюлозы с вязкостью в диапазоне 5000-7000 мПа·с.
4. Композиция по п.2, в которой компонент b) состоит из первого эфира целлюлозы с вязкостью в диапазоне 500-7000 мПа·с и второго эфира целлюлозы с вязкостью в диапазоне 300-1000 мПа·с.
5. Композиция по п.4, в которой весовое отношение указанных первого и второго эфиров целлюлозы находится в диапазоне 1/2 - 2/1.
6. Композиция по п.4, в которой указанные первый и второй эфиры целлюлозы состоят соответственно из Culminal 6000 PR и Culminal 500 PF.
7. Композиция по п.6, в которой весовое отношение указанных первого и второго эфиров целлюлозы составляет 2,8/4,2.
8. Композиция по п.2, включающая компоненты a), b), c')/c”) со следующим массовым процентным содержанием:
a) 0,35-1%;
b) 0,1-0,8%;
c') или c”) 1-5%.
9. Композиция по п.2, в которой количество фотокатализатора находится в диапазоне 0,3-3 мас.%.
10. Композиция по п.2, в которой количество фотокатализатора составляет 1,5 мас.%.
11. Композиция по п.2 с отношением вода/вяжущее в диапазоне 0,3-1,5.
12. Композиция по п.2 с отношением вода/вяжущее в диапазоне 0,6-1,5 и гранулометрией сухой смеси <0,3 мм, пригодная в качестве краски.
13. Композиция по п.2 с отношением вода/вяжущее в диапазоне 0,4-1 и гранулометрией сухой смеси <0,6 мм, пригодная в качестве обрызга.
14. Композиция по п.2 с отношением вода/вяжущее в диапазоне 0,3-0,8 и гранулометрией сухой смеси около 1 мм, пригодная в качестве штукатурки.
15. Сухая предварительно приготовленная смесь с составом по п.2, не содержащая воды.
16. Фотокаталитическое покрытие, характеризующееся тем, что оно состоит из жидкого строительного раствора, образованного смесью с водой предварительно приготовленной смеси по п.15.
17. Изделие из отвержденного цемента, содержащее состав по п.15.
18. Способ получения фотокаталитической композиции цемента по п.2, включающий смешивание следующих органических добавок:
a) суперразжижитель, выбранный из меламиновой смолы, сульфированного нафталина или акрилового полимера;
b) по меньшей мере, один эфир целлюлозы с вязкостью в диапазоне 300-7000 мПа·с;
с') по меньшей мере, один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или в качестве альтернативы c')
c”) латексы, выбранные из акриловых, стирольных и бутадиеновых латексов, с водой, фотокатализатором, гидравлическим вяжущим и наполнителем, и без добавления крахмала и его химически модифицированных производных.